ETPU С ВЫСОКОЙ ПРОЧНОСТЬЮ

1. Вспененный гранулят, содержащий термопластичный полиуретан, получаемый или полученный посредством взаимодействия по меньшей мере компонентов (i) - (iii):
(i) полиизоцианатной композиции (IZ);
(ii) по меньшей мере одного агента удлинения цепи (KV1),
(iii) полиольной композиции (PZ),
причем изоцианатная композиция содержит по меньшей мере один алифатический диизоцианат со среднечисловой молекулярной массой менее 200 г/моль, и, если используются дополнительные изоцианаты, они присутствуют в изоцианатной композиции (IC) в количестве от 0,1 мас.% до 20 мас.%
причем агент удлинения цепи (KV1) представляет собой диамин или диол, имеющий молекулярную массу менее 500 г/моль; причем средний диаметр частиц вспененных гранулятов составляет от 0,2 мм до 20 мм.
2. Вспененный гранулят по п. 1, причем алифатический диизоцианат представляет собой линейный диизоцианат с четным числом атомов углерода.
3. Вспененный гранулят по п. 1, причем алифатический диизоцианат представляет собой гексаметилендиизоцианат (HDI).
4. Вспененный гранулят по п. 1, причем агент удлинения цепи (KV1) выбран из группы, состоящей из 1,3-пропандиола, 1,2-этандиола,1,4-бутандиола, 1,6-гександиола и HQEE.
5. Вспененный гранулят по п. 1, причем полиольная композиция содержит полиол, выбранный из группы, состоящей из простых полиэфиролов, сложных полиэфиролов, поликапролактонполиолов и поликарбонатполиолов.
6. Вспененный гранулят по одному из пп. 1-5, причем полиольная композиция содержит полиол, выбранный из группы, состоящей из политетрагидрофуранов со среднечисловой молекулярной массой Mn в диапазоне от 500 г/моль до 2000 г/моль.
7. Способ получения вспененного гранулята, включающий стадии:
(i) предоставления композиции (Z1), содержащей термопластичный полиуретан, причем термопластичный полиуретан получен или получают взаимодействием по меньшей мере компонентов (а) - (с):
(a) полиизоцианатной композиции (IZ);
(b) по меньшей мере одного агента удлинения цепи (KV1),
(c) полиольной композиции (PZ),
причем изоцианатная композиция содержит по меньшей мере один алифатический диизоцианат со среднечисловой молекулярной массой менее 200 г/моль, и если используются дополнительные изоцианаты, они присутствуют в изоцианатной композиции (IC) в количестве от 0,1 мас.% до 20 мас.%; причем агент удлинения цепи (KV1) представляет собой диамин или диол, имеющий молекулярную массу менее 500 г/моль;
(ii) пропитку композиции (Z1) вспенивающим агентом под давлением;
(iii) вспенивание композиции (Z1) с помощью снижения давления; причем средний диаметр частиц вспененных гранулятов составляет от 0,2 до 20 мм.
8. Вспененный гранулят, полученный или получаемый способом по п. 7.
9. Применение вспененного гранулята по одному из пп. 1-6 или 8 для получения формованного изделия.
10. Применение по п. 9, причем получение формованного изделия осуществляют посредством спекания или склеивания частиц между собой.
11. Применение по п. 9 или 10, причем формованное изделие представляет собой обувную подошву, часть обувной подошвы, велосипедное седло, обивку, матрац, подстилку, ручку, защитную пленку, конструктивную деталь в интерьере и экстерьере автомобиля.
12. Применение вспененного гранулята по одному из пп. 1-6 или 8 в мячах и спортивном снаряжении или в качестве напольного покрытия и покрытия для стен, в частности для спортивных площадок, легкоатлетических дорожек, спортивных залов, детских игровых площадок и пешеходных дорожек.
13. Гибридный материал, содержащий матрицу из полимера (РМ) и вспененный гранулят по одному из пп. 1-6 или 8, или вспененный гранулят, получаемый или полученный способом по п. 7.